(57)【要約】【課題】風による飛散や土中への埋没による薬効の低下や、散水や降雨による薬効の低下がなく、果菜類の幹又は枝に巻き付けて使用することができ、長期間に亘って薬効が持続する軟体動物用忌避テープを提供する。【解決手段】サポニンを含有する熱可塑性樹脂フィルムからなることを特徴とする軟体動物用忌避テープ、及び、サポニンを含有する熱可塑性樹脂フィルムが基材層上に積層されていることを特徴とする軟体動物用忌避テープである。【選択図】なし【特許請求の範囲】
【請求項１】
サポニンを含有する熱可塑性樹脂フィルムからなることを特徴とする軟体動物用忌避テープ。
【請求項２】
熱可塑性樹脂フィルムの厚さが３〜８０μｍであることを特徴とする請求項１記載の軟体動物用忌避テープ。
【請求項３】
熱可塑性樹脂フィルムの幅が０．５〜３０ｃｍであることを特徴とする請求項１又は２記載の軟体動物用忌避テープ。
【請求項４】
熱可塑性樹脂がポリエチレンであることを特徴とする請求項１〜３のいずれか１項に記載の軟体動物用忌避テープ。
【請求項５】
熱可塑性樹脂が低密度ポリエチレンであることを特徴とする請求項１〜４のいずれか１項に記載の軟体動物用忌避テープ。
【請求項６】
熱可塑性樹脂フィルムのいずれかの面に粘着剤層が設けられていることを特徴とする請求項１〜５のいずれか１項に記載の軟体動物用忌避テープ。
【請求項７】
請求項１〜５のいずれか１項に記載のサポニンを含有する熱可塑性樹脂フィルムが基材層上に積層されていることを特徴とする軟体動物用忌避テープ。
【請求項８】
基材層が紙であることを特徴とする請求項７記載の軟体動物用忌避テープ。
【請求項９】
基材層の厚さが１０〜１５０μｍであることを特徴とする請求項７又は８記載の軟体動物用忌避テープ。
【請求項１０】
基材層に粘着剤層が設けられていることを特徴とする請求項７〜９のいずれか１項に記載の軟体動物用忌避テープ。
【請求項１１】
請求項１〜１０のいずれか１項に記載の軟体動物用忌避テープを果菜類の幹又は枝に巻き付けることを特徴とす軟体動物用忌避テープの使用方法。
【発明の詳細な説明】
【技術分野】
【０００１】
本発明は軟体動物用忌避テープに関し、更に詳しくは、植物の新芽、花、葉、果実などに食害を与えるナメクジ類、カタツムリ類などの腹足類に属する軟体動物に対する忌避テープに関する。
【背景技術】
【０００２】
野菜、食用きのこ、花木など多くの植物が露地栽培やハウス栽培などで栽培されている。これらの植物は、新芽、花、葉、果実などがナメクジやカタツムリの被害にあうことが多い。特にハウス栽培では散水の頻度が高く、湿潤した環境下でナメクジやカタツムリなどが寄生し、特に新芽のときに食害を受けるという問題がある。
これらの食害を防ぐ方法として、パラホルムアルデヒドやメタアルデヒドを有効成分とする合成薬剤が知られている。しかし、この薬剤は、害虫の駆除、殺虫を目的としたもので、薬効が強い反面、植物に付着した場合、植物を痛める可能性があること、散布に際しては、安全性の面から人体や家畜、ペットなどへの影響を避ける必要性があること、散水や降雨によって洗い流され効果が持続しないこと、などの多くの問題がある。
【０００３】
この問題を解決するために、例えば、ツバキ科植物の種子などから植物油を搾油した後の絞り粕がナメクジやカタツムリに対して忌避効果があり、絞り粕を造粒したものを忌避剤として使用することも知られている（特許文献１）。この忌避剤の薬効成分はサポニンであると考えられている。しかし、これら固体状の搾油絞り粕は、風による飛散や土中への埋没による薬効の低下が起こる。また、その造粒物は、土中への埋没の他、施薬の偏りによる効果の不均一が起こる。更に、経時による薬効の低下も大きく、特に降雨によって、薬効成分が流出してしまい、その後の効果の低下が大きい。
【０００４】
また、粘着剤を裏面に塗布した合成樹脂のテープやシートにサポニンを付着させることが提案されている（特許文献２）。しかし、合成樹脂のテープを表面として用いる場合は薬効の発揮が不十分であり、サポニンの付着面を表面として用いる場合は、前記の場合と同様に経時による薬効の低下や、降雨や散水後の薬効の劣化が大きい。
【０００５】
更に、上記の諸課題を解決する手段として、ツバキ科植物の種子を搾油した搾油粕からの抽出物を、水系樹脂、例えば水溶性アクリル樹脂、水溶性ポリエステル、水溶性ポリウレタン、水溶性アルキド樹脂、水溶性エポキシ樹脂などに含有させたコーティング液をシート状部材に塗布し、乾燥及び／又は熱処理したり、樹脂を架橋など硬化させて強度や耐水性を改善した軟体動物忌避シートが開示されている（特許文献３）。しかし、この忌避シートは製造工程が煩雑であり、また硬化樹脂は剛性が高く取扱い性が悪いだけでなく、地面への馴染みもないために、薬効の発揮も悪い。また水系樹脂の硬化物は硬化過程で、分散剤である水分の蒸発が起こるため、水による微細な小孔が表面に発生し、初期の薬効は発揮されるが、降雨や散水後の効果の低下が大きく、持続性が十分とは云い難い。
【先行技術文献】
【特許文献】
【０００６】
【特許文献１】特開平８−１７５９２５号公報
【特許文献２】特開２００２−１７１８９２号公報
【特許文献３】特開２０１３−１５５１１６号公報
【発明の概要】
【発明が解決しようとする課題】
【０００７】
本発明は、かかる実情に鑑み、上記従来技術の問題点が解消され、散水や降雨による薬効の低下がなく、柔軟性に富み、果菜類の幹や枝に巻き付けることができるので薬効が効果的に発揮され、また、サポニンとの相溶性の低い樹脂を用いた場合には、時間の経過とともにサポニンが樹脂フィルム内部から表面に移行（マイグレート）し、長期に亘って均一な薬効を発揮し、更に、押出成形や押出ラミネート加工により容易に製造可能な軟体動物用忌避テープを提供することを目的とするものである。
【課題を解決するための手段】
【０００８】
本発明者らは鋭意研究の結果、サポニンを含有する熱可塑性樹脂フィルムからなる軟体動物用忌避テープ、又は、該フィルムを基材上に積層した軟体動物用忌避テープが上記課題を悉く解消し得ることを見い出し、本発明を完成するに至った。
【０００９】
本発明は、下記を特徴とするものである。
１．サポニンを含有する熱可塑性樹脂フィルムからなることを特徴とする軟体動物用忌避テープ。
２．熱可塑性樹脂フィルムの厚さが３〜８０μｍであることを特徴とする上記の軟体動物用忌避テープ。
３．熱可塑性樹脂フィルムの幅が０．５〜３０ｃｍであることを特徴とする上記の軟体動物用忌避テープ。
４．熱可塑性樹脂がポリエチレンであることを特徴とする上記の軟体動物用忌避テープ。
５．熱可塑性樹脂が低密度ポリエチレンであることを特徴とする上記の軟体動物用忌避テープ。
６．熱可塑性樹脂フィルムのいずれかの面に粘着剤層が設けられていることを特徴とする上記の軟体動物用忌避テープ。
７．上記のサポニンを含有する熱可塑性樹脂フィルムが基材層上に積層されていることを特徴とする軟体動物用忌避テープ。
８．基材層が紙であることを特徴とする上記の軟体動物用忌避テープ。
９．基材層の厚さが１０〜１５０μｍであることを特徴とする上記の軟体動物用忌避テープ。
１０．基材層に粘着剤層が設けられていることを特徴とする上記の軟体動物用忌避テープ。
１１．上記の軟体動物用忌避テープを果菜類の幹又は枝に巻き付けることを特徴とす軟体動物用忌避テープの使用方法。
【発明の効果】
【００１０】
本発明の軟体動物用忌避テープ（以下、単に忌避テープと記す場合がある）によれば、風による飛散や土中への埋没による薬効の低下が起きることがなく、また、散水や降雨によってサポニンが洗い流されることがないので、薬効が長時間に亘って持続する。
【００１１】
また、樹脂を架橋したり熱硬化しないので、柔軟性に富み、果菜類の幹や枝に巻き付けることができるので薬効が効果的に発揮される。
【００１２】
熱可塑性樹脂としてポリエチレンや低密度ポリエチレンは、サポニンとの相溶性が良くないので、フィルム中からサポニンが移行（マイグレート）し、長期間に亘って均一な忌避効果を発揮し持続することができる。
【００１３】
また、基材層と積層することにより忌避テープの製造が容易となり、また、強度も大きくなる。基材層として紙を使用すると紙の繊維と繊維との隙間からサポニンが放出され薬効を発揮するので好都合である。
【発明を実施するための形態】
【００１４】
本発明で用いられるサポニンは、サポゲニンと糖から構成される配糖体で、サボンソウなど種々の植物に含まれる。純粋のものは白色の粉末で親水性、親油性の両新媒性の物質であるが、ツバキ、茶、サザンカなどツバキ科植物の種子の搾油後の搾油粕からも抽出して得られる粉末が使用できる。また、市販品としては、東京化成工業株式会社から商品名「サポニン」として販売されており、これを使用することができる。
【００１５】
サポニンを含有する熱可塑性樹脂としては、フィルムにした場合に、果菜類の幹や枝に巻き付ける観点からは柔軟性に富むものが好ましい。
また、サポニンをフィルム内から表面へ移行させ徐放させる観点からは、サポニンと相溶性が良くないことが好ましい。このような熱可塑性樹脂としては、ポリエチレン、特に低密度ポリエチレン、線状低密度ポリエチレン、これらの共重合体などのポリオレフィン系樹脂が好ましい。ポリオレフィン系樹脂は、環境への負荷が小さく、安価である点でも好ましい。更に、ポリエステル系エラストマーも使用できる。また、一層環境にやさしく低負荷の観点からは、ポリ乳酸、ポリアミド１１、ポリヒドロキシ酪酸などの生分解プラスチックやバイオマスプラスチックも使用可能である。
【００１６】
サポニンを樹脂に配合する量は、サポニンの量が多くなると忌避効果は大きくなるがフィルム成形性は低下する傾向がある。従って、所望の忌避効果と、樹脂の種類や成形方法などを勘案して適宜決定される。通常、重量基準で４〜３５％が好ましく、１５〜３５％がより好ましく、２０〜３５％が更に好ましい。４％未満では忌避効果が十分でなく、３５％を超えるとサポニンの吸湿性によってフィルム成形時や加工時または基材上への押出ラミネート加工時に水分による発泡が起こり、加工が難しくなる場合がある。従って、サポニンやサポニン配合樹脂を事前に十分乾燥しておくことによって３５％を超えて多量に配合することも可能である。
【００１７】
サポニンを含有する樹脂には、必要に応じ、更に酸化防止剤、紫外線吸収剤、光安定剤、帯電防止剤、可塑剤、充填剤などの添加剤を添加することができる。
サポニンを含有する樹脂に充填剤を配合することにより、フィルム中からのサポニンの透過、移行、放出を調節し、忌避効果を発揮する期間を調節することができる。このような充填剤としては、重質炭酸カルシウム、軽質炭酸カルシウム、珪藻土、シリカ、タルク、セリサイト等があげられる。
【００１８】
上記の如く、サポニン及び必要に応じ添加剤を含有する樹脂は、公知の方法でフィルム化されるが、押出成形が好ましい。また、必要に応じ、このフィルムを基材層上に積層することも可能で、積層方法としては押出ラミネート加工が好ましい。
基材層としては、紙、ポリエチレンなどのプラスチック製フィルム、プラスチック製フィルムの発泡体、天然繊維又は合成繊維製布帛、不織布などが使用可能であるが、これらの中では、紙、布帛、不織布が好ましく、特に、紙はサポニンを含有する熱可塑性樹脂との押出ラミネート加工性が良好である点で好ましい。これらを基材層とすることにより、繊維と繊維との隙間からサポニンが放出されるので、基材層と接する側からも忌避効果が得られるとともに、本発明の忌避テープを果菜類の幹や枝に巻き付けて使用する場合は、幹や枝の成長に合わせて、これらの基材層も伸張するので、幹や枝への追従姓が良好である。
【００１９】
本発明において、サポニンを含有する熱可塑性樹脂フィルムの厚さは特に制限されないが、余り厚すぎると忌避テープの幹や枝への巻き付けが困難となり、一方、余り薄すぎると強度が不十分となる傾向がある。従って、通常、３〜８０μｍ程度が好ましく、５〜５０μｍ程度がより好ましい。
また、サポニンを含有する熱可塑性樹脂フィルムの幅は特に制限されないが、余り大きすぎても余り小さすぎても、忌避テープの幹や枝への巻き付けが困難となる傾向がある。従って、通常、０．５〜３０ｃｍ程度が好ましく、２〜３０ｃｍ程度がより好ましい。また、大きめの幅として、巻き付ける幹や枝に合わせて適宜切断できるようにミシン目を入れておくのも好ましい。
また、基材層の厚みも余り厚すぎると忌避テープの幹や枝への巻き付けが困難となり、一方、余り薄すぎると強度が不十分となるので、通常、１０〜１５０μｍ程度が好ましく、より好ましくは１０〜１３０μｍである。
【００２０】
押出成形や押出ラミネート加工は、サポニンに熱をかけすぎると薬効を低下させたり、失効させたりするおそれがあるので、できるだけ低い温度で行うのが好ましく、例えばポリエチレンの場合は１７０〜２２０℃程度が適当である。必要に応じ、基材層にコロナ処理等を施してフィルムとの接着性を高めることができる。
【００２１】
また、サポニンを含有する熱可塑性樹脂フィルムは、細孔を設けることにより、フィルム内のサポニンの放出性や徐放性を高めることができる。
細孔は、サポニンを含有する熱可塑性樹脂フィルムを延伸したり、針で孔を開ける等により設けることができる。細孔は余り大きすぎると徐放性が期待できず、また、降雨や散水後に薬効が劣化し、忌避効果の持続性に問題が生じる虞れがある。従って、細孔は小さいほうが良く、通常、細孔の平均径は０．０２〜５μｍ程度が好ましく、０．１〜２μｍ程度がより好ましい。
【００２２】
本発明の忌避テープは、サポニンを含有する熱可塑性樹脂フィルムに、又は、基材層を有する場合は基材層にそれぞれ粘着剤層を設けるのが好ましい。
粘着剤としては、ゴム系、アクリル系、シリコーン系、ウレタン系等のいずれでも良くこれらの中では分解性が良い点でゴム系又はウレタン系が好ましい。
粘着剤層の厚さは、余り薄すぎると粘着力が不十分となり、一方、余り厚すぎると、たとえば、忌避テープを所望の形状に打ち抜くの際に粘着剤のはみ出しや打ち抜き不良が起こりやすく加工性が劣る傾向がある。従って、通常、２〜３０μｍ程度が好ましく、２〜２０μｍ程度がより好ましい。
【００２３】
粘着剤層は、サポニンを含有する熱可塑性樹脂フィルム、又は、基材層上に、粘着剤を流延したり塗工することにより塗布し、乾燥することにより形成される。
塗布法としては、リバースコーティング、グラビアコーティング等のロールコーティング法、スピンコーティング法、スクリーンコーティング法、ディッピング法、スプレー法等が採用される。また、粘着剤層の上に、更に剥離紙などを積層して使用上の便宜を図ることができる。
【００２４】
本発明の忌避テープは、ナメクジ等を忌避（近づくのを阻止）したい場所に配すれば良く、たとえば、鉢やプランター等に使用されるが、特に、果菜類の幹や枝に巻き付けることにより、直接的且つ効果的に忌避することができる。巻き付け方法としては、粘着剤層を有しない忌避テープは、果菜類の幹や枝に巻き付けた後、両端部をホッチキスで止めたり接着する方法、粘着剤層を有する忌避テープは、該粘着剤層により果菜類の幹や枝に貼着する方法等が採用できる。
【実施例】
【００２５】
以下、実施例及び比較例を挙げて本発明を更に詳細に説明するが、本発明はこれらにより何ら制限されるものではない。なお、忌避テープの忌避効果については下記の方法により評価した。
忌避効果の試験方法：
４０ｃｍ×４０ｃｍ×３０ｃｍ（高さ）の木製の箱の底に排水口を設け、その中央部に長さ３０ｃｍ×幅５ｃｍの忌避テープを用いて外側長さが３０ｃｍ、内側長さが２０ｃｍで幅５ｃｍの四角形枠状（ロ字状）の忌避テープを配置した。該枠状忌避テープの内側中央部には、軟体動物の誘引剤として約１０ｇの市販の油粕を置いた。また、該枠状忌避テープの外側には１０匹のナメクジを置き、温度２５℃、相対湿度６５％で６時間放置した。試験開始後３時間の時点で園芸用のジョウロで散水した。試験開始から１２時間経過後に、該枠状忌避テープの内側中央部に置いた油粕の上にいるナメクジの数を数えた。なお、ナメクジは農家のハウス畑の中で採取したものを用いた。
【００２６】
実施例１
線状低密度ポリエチレン（日本ポリエチレン株式会社製LLDPE ：ハーモレックス  NH845N、比重：0.913 ）にサポニン（東京化成工業株式会社製  商品名：サポニン）を５重量％配合しペレット化した後、坪量８４ｇ（厚さ約１１０μｍ）の未晒しクラフト紙にサポニン配合の前記LLDPE 樹脂をT-ダイ押し出し機を用いてダイス温度２１０℃で押し出し、前記クラフト紙の片面にコロナ処理をしながら、ラミネート厚さ約２０μｍになるようラミネートし、更に、前記クラフト紙に乾燥後の厚さが５μｍになるようにゴム系粘着剤（トーヨーケム株式会社製  商品名：オリバインＢＰＳ５０１９ー１）を塗布量１５g ／ｍ2 でグラビアコーティングした後乾燥して軟体動物用忌避テープを作製した。
【００２７】
実施例２
低密度ポリエチレン（住友化学株式会社製LDPE：スミカセン  L405、比重：0.924 ）にサポニン（東京化成工業株式会社製  商品名：サポニン）を１０重量％配合しペレット化した後、実施例１と同様にして、未晒しクラフト紙にサポニン配合の前記LDPE樹脂をT-ダイ押し出し機を用いてダイス温度２１０℃で押し出し、前記クラフト紙の片面にコロナ処理をしながら、ラミネート厚さ約２０μｍになるようラミネートし、更に、前記クラフト紙に粘着剤層を設けて軟体動物用忌避テープを作製した。
【００２８】
実施例３
線状低密度ポリエチレン（日本ポリエチレン株式会社製LLDPE ：ハーモレックス  NH845N）にサポニン（東京化成工業株式会社製  商品名：サポニン）を１５重量％配合しペレット化した後、実施例１と同様にして、未晒しクラフト紙にサポニン配合の前記LLDPE 樹脂をT-ダイ押し出し機を用いてダイス温度２１０℃で押し出し、前記クラフト紙の片面にコロナ処理をしながら、ラミネート厚さ約２０μｍになるようラミネートし、更に、前記クラフト紙に粘着剤層を設けて軟体動物用忌避テープを作製した。
【００２９】
実施例４
線状低密度ポリエチレン（日本ポリエチレン株式会社製LLDPE ：ハーモレックス  NH845N）にサポニン（東京化成工業株式会社製  商品名：サポニン）を２０重量％配合しペレット化した後、実施例１と同様にして、未晒しクラフト紙にサポニン配合の前記LLDPE 樹脂をT-ダイ押し出し機を用いてダイス温度２１０℃で押し出し、前記クラフト紙の片面にコロナ処理をしながら、ラミネート厚さ約２０μｍになるようラミネートし、更に、前記クラフト紙に粘着剤層を設けて軟体動物用忌避テープを作製した。
【００３０】
実施例５
低密度ポリエチレン（住友化学株式会社製LDPE：スミカセン  L405、比重：0.924 ）にサポニン（東京化成工業株式会社製  商品名：サポニン）を３０重量％配合しペレット化した後、実施例１と同様にして、未晒しクラフト紙にサポニン配合の前記LDPE樹脂をT-ダイ押し出し機を用いてダイス温度２１０℃で押し出し、前記クラフト紙の片面にコロナ処理をしながら、ラミネート厚さ約２０μｍになるようラミネートし、更に、前記クラフト紙に粘着剤層を設けて軟体動物用忌避テープを作製した。
【００３１】
実施例６
線状低密度ポリエチレン（日本ポリエチレン株式会社製LLDPE ：ハーモレックス  NH845N）にサポニン（東京化成工業株式会社製  商品名：サポニン）を重量比で３３重量％配合しペレット化した後、実施例１と同様にして、ポリエチレン不織布（ユニチカ株式会社製エルベスＳ０３０３ＷＤＯ）にサポニン配合の前記LLDPE 樹脂をT-ダイ押し出し機を用いてダイス温度２１０℃で押し出し、前記不織布の片面にコロナ処理をしながら、ラミネート厚さ約２０μｍになるようラミネートし、更に、前記不織布に粘着剤層を設けて軟体動物用忌避テープを作製した。
【００３２】
実施例７
実施例１において、未晒しクラフト紙を用いず、LLDPE にサポニンを２０重量％配合し、T-ダイ押し出し機を用いて厚さ３０μｍのフィルムを押出し、基材層及び粘着剤層を有さず、サポニンを含有するフィルム単体からなる軟体動物用忌避テープを作製した。
【００３３】
比較例１
LLDPE 樹脂にサポニンを配合しなかった他は実施例１と同様にして、未晒しクラフト紙の片面にLLDPE 樹脂をT-ダイ押し出し機を用いてダイス温度２１０℃で押し出し、実施例１と同様に、前記クラフト紙の片面に厚さ約２０μｍになるようラミネートし、更に、前記クラフト紙に粘着剤層を設けて軟体動物用忌避テープを作製した。
【００３４】
上記実施例１〜７及び比較例１で得られた軟体動物用忌避テープから長さ３０ｃｍ×幅５ｃｍのサンプルを切り出し、上記忌避効果の試験方法にしたがって試験を行った。試験結果を表１に示す。
【００３５】
【表１】
2017114821.tif 000002
【００３６】
表１の結果から明らかなように、実施例１〜７に代表される本発明の軟体動物用忌避テープは、優れた忌避効果を発揮する。尚、実施例４（積層体）と実施例７（フィルム単体）との比較から、積層体からなる軟体動物用忌避テープとフィルム単体からなる軟体動物用忌避テープとの間には忌避効果の差異は認められない。
【００３７】
使用例
上記実施例１〜７及び比較例１で得られた軟体動物用忌避テープからサンプル（１０ｃｍ×１０ｃｍ）を得て、トマトの土の表面に近い幹（茎）（直径約２ｃｍ）に１０ｃｍの幅（長さ）で巻き付けた。尚、実施例７の忌避テープは粘着剤層を有しないので、巻き付けた後、忌避テープがずれ落ちないようにホッチキスで止めた。
１カ月経過後にナメクジの忌避効果を調べたところ、上記忌避試験と同様の結果が得られた。
【産業上の利用可能性】
【００３８】
以上のように、本発明の軟体動物用忌避テープによれば、散水や降雨による薬効の低下がなく、柔軟性に富み、果菜類の幹や枝に巻き付けることができるので薬効が効果的に発揮される。
また、サポニンとの相溶性の良くない樹脂を用いた場合は、樹脂フィルム内部から表面にサポニンが移行し徐放されるので、長期間に亘って薬効が持続する。
また、基材層と積層した場合には、製造が容易で強度が向上し、更に、基材層として紙やポリエチレン不織布等を用いた場合は、繊維と繊維との隙間からサポニンが放出されるので、基材層と接する側からも忌避効果が得られるばかりでなく、本発明の忌避テープを果菜類の幹や枝に巻き付けて使用する場合は、幹や枝の成長に合わせて、これらの基材層も伸張するので、幹や枝への追従姓が良好である。
更にまた、粘着剤層を設けることにより、忌避テープを果菜類の幹や枝に簡単に巻き付けることができるので、取り扱い性及び作業性が向上する。